(57)【要約】      （修正有）【課題】高温で保存した後であっても昇華型感熱転写リボンで印画した場合の画質が劣化することなく、染料担持層と基材との密着性が向上し、さらに感度の優れた昇華型感熱転写リボンを提供する。また、透明保護層を設けた場合、極めて光沢性の優れた印画物が得られる昇華型感熱転写リボンを提供する。【解決手段】基材の一方の面上に易接着層および染料担持層を有し、この易接着層を無機酸化物の蒸着により形成することを特徴とする。【選択図】図１
2006192605.tif 000002
【特許請求の範囲】
【請求項１】
基材の一方の面上に易接着層および染料担持層を有し、前記易接着層を無機酸化物の蒸着により形成することを特徴とする昇華型感熱転写リボン。
【請求項２】
易接着層がＡｌ２Ｏ３である請求項1記載の昇華型感熱転写リボン。
【請求項３】
易接着層の厚さが３〜３５ｎｍである請求項１または２記載の昇華型感熱転写リボン。
【請求項４】
さらに、易接着層上に透明保護層を有する請求項１〜３のいずれかに記載の昇華型感熱転写リボン。
【発明の詳細な説明】
【技術分野】
【０００１】
本発明は昇華型感熱転写リボンに関し、詳しくは、高温条件下で保存しても画質が劣化せず、染料担持層と基材との密着性に優れる昇華型感熱転写リボンに関する。
【背景技術】
【０００２】
簡便で鮮明に記録できる方式として感熱転写記録方式が広く用いられている。この感熱転写記録方式の中でも昇華型感熱転写記録方式は、熱溶融型転写記録方式に比べて階調性に優れるため、高画質のフルカラー画像をパソコン、ビデオ、デジタルカメラ等から簡便に出力できる記録方式として特に注目されている。昇華型感熱転写記録方式は、昇華性染料をバインダー中に分散させた染料担持層を基材フィルムに積層してなる昇華型感熱転写リボンに、被転写材を重ね、昇華型感熱転写リボンの反対側からサーマルヘッド等から熱エネルギーを加えることで染料担持層中の染料のみを昇華させ、被転写材の受容層に染料を転写、吸収させることによって階調性の画像を形成する方式である。
【０００３】
この昇華型感熱転写記録方式においては、昇華型感熱転写リボンの染料のみを昇華させるため、染料担持層と基材フィルムとの高い密着性が必要であり、密着性が不足すると染料担持層が被転写材に付着してしまい、著しく印刷の階調性を損なう。
【０００４】
一般に基材として使用されるポリエステルフィルムは高度に結晶配向しているため、ぬれ性に乏しく、染料担持層を作製する溶液を直接塗布しても接着しにくい。このため、染料担持層との接着性を向上させる目的で、基材フィルムの表面に樹脂からなる易接着層を形成した後、この易接着層上に染料担持層を設けることが提案されている（特許文献１〜３等）。
【０００５】
一方、昇華型感熱記録方式で形成した印画物の表面は、被転写材上に転写された染料が表面に曝された状態であり、耐光性、耐擦過性、耐薬品性等の画像耐久性が不十分である場合がある。このため、画像が転写された被転写材上に透明樹脂からなる保護層を形成することが従来からおこなわれており、易接着層上に透明保護層を有する構成の昇華型感熱転写リボンが提案されている（特許文献４等）。
【特許文献１】特開２０００−３４３８４４号
【特許文献２】特開２００１−１８０１３０号
【特許文献３】特開２００２−１１９６５号
【特許文献４】特開平３−４５３９０号
【発明の開示】
【発明が解決しようとする課題】
【０００６】
しかし、上記特許文献１〜３等の方法によっても、易接着層と染料担持層との密着性は未だ不十分であり、特に高温環境下での全面ベタ印字の際に、染料担持層ごと転写されてしまうことがあった。また、易接着層が樹脂で構成されているため、染料担持層中の染料が易接着層に移行し、これによって染料担持層中の染料が減少することに起因する画質の劣化が起こっていた。この染料が易接着層に移行する現象は、特に昇華型感熱転写リボンを高温で保存した場合に顕著に見られ、高温で保存した後、その昇華型感熱転写リボンで印画すると画質の劣化が大きいという問題があった。
【０００７】
印画物の表面を保護するために透明保護層を設けた場合、印画物の最表面となるのは透明保護層の易接着層と接している面であり、印画物の最表面の状態も易接着層の表面の影響を強く受ける。一方、最近の傾向として、形成された画像には今まで以上の光沢性を求められるようになってきており、この要求に応えるためには、透明保護層と接する易接着層の表面を均一に平滑にする等のさらなる改良が必要であった。
【０００８】
本発明は上記問題点を解決するためになされたもので、高温で保存した後であっても昇華型感熱転写リボンで印画した場合の画質が劣化することなく、易接着層を介して染料担持層と基材との密着性が向上し、さらに感度の優れた昇華型感熱転写リボンを提供することを目的とする。また、透明保護層を設けた場合、極めて光沢性の優れた印画物が得られる昇華型感熱転写リボンを提供することを目的とする。
【課題を解決するための手段】
【０００９】
本発明者らは、無機酸化物の蒸着によって易接着層を設けることで、高温で保存した昇華型感熱転写リボンを使用して印画した場合でも、画質を劣化させることなく、かつ、易接着層を介して染料担持層と基材との密着性を向上させることができることを見出し、本発明を完成するに至った。
【００１０】
したがって、本発明の昇華型感熱転写リボンは、基材の一方の面上に易接着層および染料担持層を有し、易接着層を無機酸化物の蒸着により形成することを特徴とする。
【００１１】
易接着層はＡｌ２Ｏ３であることが好ましい。また、易接着層の厚さは３〜３５ｎｍであることが好ましい。
【００１２】
昇華性染料は染着性に優れるが、分子量が小さいので染料担持層内で移動しやすい。従来のように樹脂で形成した易接着層を有する昇華型感熱転写リボンを高温で保存した場合、染料担持層から易接着層へ染料が移行する現象が起こる。しかし、無機物を蒸着させて形成した易接着層では、樹脂で形成した易接着層の場合のような染料の移行は起こらない。このため、高温で保存した昇華型感熱転写リボンを使用した場合のように画質が劣化することがない。
【００１３】
蒸着して形成する易接着層に関しては、アルミニウム、銅のような酸化されていない金属の蒸着層を易接着層として設けても、ぬれ性は良くならない。しかし、本発明のように、無機酸化物で形成された易接着層により表面が活性化され、ぬれ性が良くなるため、易接着層の表面に染料担持層を均一かつ強固に形成することができる。これは、無機酸化物中の活性酸素によるものと考えられる。
【００１４】
本発明における無機酸化物の蒸着はナノメーターのオーダーで行われ、従来のように樹脂を塗布することにより設ける易接着層の厚さが概略０．０５〜０．１μｍであることからも分かるように、非常に薄い。また、樹脂と比較して無機物は熱伝導性にも優れているため感度向上にも寄与できる。
【００１５】
被転写材上に転写された染料が表面に曝された状態では画像耐久性が不十分だと思われる場合には、画像が転写された受像体上に透明樹脂からなる保護層を設けるための透明保護層を設けてもよい。かかる透明保護層は面順次にて、易接着層上に設ければよい。
【００１６】
本発明の易接着層上に透明保護層を設けた場合、極めて光沢性の優れた印画物が得られる。これは以下のような理由によるものと考えられる。
（１）最終的な印画物は、透明保護層の易接着層と接していた面が最表面となるが、本発明の易接着層は蒸着によって設けたものであり、表面が極めて平滑である。このため易接着層と接している透明保護層の面も極めて平滑なものとなり、結果的に光沢性の優れた印画物を得ることができる。
（２）易接着層のぬれ性がよいため、透明保護層形成用インクを均一に塗布できる。このため、形成された透明保護層の面も均一なものとなり、結果的に光沢性の優れた印画物を得ることができる。
（３）易接着層が無機物により構成されているため、熱によって熱接着性が生じない。したがって、易接着層と透明保護層との分離がスムーズに行えるため、透明保護層の形状を損なうことがない。
（４）易接着層と染料担持層との密着性が向上するように、易接着層と透明保護層との密着性も向上するにもかかわらず、本発明においては、透明保護層の転写性が損なわれることはない。これは易接着層の厚さが小さく、伝導性の高い無機物により感度が向上したことにより、転写性が高くなっているからである。また、上述したように、易接着層が無機物により構成されているため、熱によって熱接着性が生じない。よって、易接着層と透明保護層との分離をスムーズに行うことができるため、透明保護層の転写性が損なわれることはない。この結果として、従来一般的に設けられていた剥離層を、易接着層と透明保護層との間に設ける必要はない。剥離層は光沢に悪影響を及ぼすワックス等を主成分とすることが一般的であるため、剥離層を設けなくてもよいことは光沢性を向上させる一因となる。
【発明の効果】
【００１７】
本発明にかかる、無機酸化物の蒸着によって形成した易接着層を有する昇華型感熱転写リボンによれば、以下のような効果が得られる。
（１）基材の表面に易接着層を容易に形成することができる。
（２）易接着層を介して、基材と染料担持層との密着性を向上させることができ、染料担持層が基材から剥離することがない。
（３）高温条件下で保存した昇華型感熱転写リボンを使用して印画を行っても画質が劣化しない。
（４）従来の樹脂を用いた易接着層よりもはるかに厚さを薄くでき、樹脂と比較して無機物は熱伝導性にも優れているため、感度を向上させることができる。
（５）透明保護層を設けた場合、より光沢性の優れた印画物を得ることができる。
【発明を実施するための最良の形態】
【００１８】
本発明の昇華型感熱転写リボンは、基材上の一方の面上に、蒸着により形成した無機酸化物からなる易接着層を設け、この易接着層上に染料担持層を設けた構造を有している。
【００１９】
本発明で使用される基材としては、従来のある程度の耐熱性と強度を有するフィルムを使用することができる。たとえば、各種加工紙、ポリエチレンテレフタレートフィルムをはじめとするポリエステルフィルム、ポリスチレンフィルム、ポリプロピレンフィルム、ポリサルホンフィルム、ポリフェニレンサルファイドフィルム、ポリエチレンナフタレートフィルム、１，４−ポリシクロヘキシレンジメチルテレフタレートフィルム、アラミドフィルム、ポリカーボネートフィルム、ポリビニルアルコールフィルム、セロファン等が挙げられる。これらの中で、特に好ましいものはポリエチレンテレフタレートフィルムである。厚さは０．５〜５０μｍ、中でも２〜１０μｍ程度のものが好ましい。
【００２０】
本発明における易接着層は無機酸化物で形成したものであり、かかる無機酸化物の例としては、Ａｌ２Ｏ３、ＳｉＯ、ＳｉＯ２、ＴｉＯ２、ＺｎＯ等が挙げられる。特に、Ａｌ２Ｏ３は無色透明であるため、比較的厚く易接着層を設けてもセンサーマークとの透過率における差の面で不利にならず、センサーマークを識別するのに問題を生じることがなく好ましい。また、Ａｌ２Ｏ３は比較的低い温度で蒸発するので、蒸着によって易接着層を容易に形成することができ、ひいては昇華型感熱転写リボンのトータルとしての生産性が向上し、生産コストが低減できるため好ましい。
【００２１】
本発明にかかる易接着層は基材上に無機酸化物を蒸着することによって形成される。基材への蒸着方法としては真空蒸着法が一般的であるが、従来から行われているスパッタリング蒸着やイオンプレーティングによっても可能である。
【００２２】
易接着層の厚さは３〜３５ｎｍが好ましい。３ｎｍ未満であると染料担持層との密着性が不十分となるおそれがあり、３５ｎｍを超えると染料担持層との密着性は変わらないにもかかわらず、コストのみ高くなり好ましくない。特に、易接着層の材料としてＳｉＯ、ＳｉＯ２を使用した場合に厚さが上記範囲を外れると、易接着層が黄味を帯びるためセンサーマークとの透過率における差の面で不利になり、プリンターの誤作動の原因となるおそれがある。
【００２３】
易接着層の上に染料担持層を設けるが、この染料担持層は昇華性染料を任意のバインダー樹脂で担持させた層である。使用する染料としては、熱により、拡散もしくは昇華移行する染料であって、従来から昇華型感熱転写リボンに使用されている染料のいずれも使用することができる。好ましい染料としては、たとえば、ジアリールメタン系、トリアリールメタン系、チアゾール系、メロシアニン等のメチン系、インドアニリン、アセトフェノンアゾメチン、ピラゾロアゾメチン、イミダゾルアゾメチン、イミダゾアゾメチン、ピリドンアゾメチンに代表されるアゾメチン系、キサンテン系、オキサジン系、ジシアノスチレン、トリシアノスチレンに代表されるシアノメチレン系、チアジン系、アジン系、アクリジン系、ベンゼンアゾ系、ピリドンアゾ、チオフェンアゾ、イソチアゾールアゾ、ピロールアゾ、ピラールアゾ、イミダゾールアゾ、チアジアゾールアゾ、トリアゾールアゾ、ジズアゾ等のアゾ系、スピロピラン系、インドリノスピロピラン系、フルオラン系、ローダミンラクタム系、ナフトキノン系、アントラキノン系、キノフタロン系等が挙げられる。
【００２４】
具体的には、シアン染料として、カヤセットブルー７１４(ソルベントブルー６３、
日本化薬製) 、フォロンブリリアントブルー−Ｓ−Ｒ (ディスパースブルー３５４、サンド製)、ワクソリンＡＰ−ＦＷ（ソルベントブルー３６、ＩＣＩ製）、マゼンタ染料として、ＭＳ−ＲＥＤＧ（ディスパースレッド６０、三井東圧製）、マクロレックスバイオレットＲ（ディスパースバイオレット２６、バイエル製）、イエロー染料としてフォロンブリリアントイエローＳ−６ＧＬ（ディスパースイエロー２３１、サンド製 ）、マクロレックスイエロー６Ｇ（ディスパースイエロー２０１、 バイエル製） 等が挙げられる。
【００２５】
染料を担持するためのバインダー樹脂としては公知のものを使用することができ、たとえば、エチルセルロース、エチルヒドロキシセルロース、ヒドロキシプロピルセルロース、メチルセルロース、酢酸セルロース、プロピオン酸セルロース等のセルロース系樹脂、ポリビニルアルコール、ポリ酢酸ビニル、ポリビニルブチラール、ポリビニルアセタール、ポリビニルピロリドン等のビニル系樹脂、ポリ（メタ）アクリレート、フェノキシエチルメタアクリレート、ポリ（メタ）アクリルアミド等のアクリル系樹脂、ポリウレタン樹脂、ポリアミド樹脂、ポリエステル系樹脂等が挙げられる。これらは単独で、または複数を混合して用いることができる。
【００２６】
染料担持層は、上述した染料およびバインダー樹脂に、さらに必要に応じて各種の添加剤を加え、適当な有機溶剤に溶解、あるいは有機溶剤や水に分散した分散体をグラビア印刷法、スクリーン印刷法等により、塗布量が０．２〜５．０ｇ/ｍ２、好ましくは０．４〜２．０ｇ/ｍ２となるように、易接着層上に塗布、乾燥して形成することができる。カラー印刷を行う構成であれば、たとえば、シアン、マゼンタ、イエローの各染料担持層を上記方法で面順次に形成すればよい。
【００２７】
図１は面順次のリボンを例として概略を表したものである。すなわち、基材１上に設けた易接着層２の上に、イエローインクの染料担持層Ｙ、マゼンタインクの染料担持層Ｍ、およびシアンインクの染料担持層Ｃといった各染料担持層を設け、必要に応じて黒インク層Ｋを設ける。これらの領域からなるユニットを繰り返したものが昇華型転写リボンとなる。
【００２８】
また、被転写材上に転写された染料が表面に曝された状態では画像耐久性が不十分だと思われる場合には、図２に示したように、画像が転写された受像体上に透明樹脂からなる保護層を設けるための透明保護層ＯＰを易接着層２上に設ければよい。なお、図２において、図１と同じ符号は同じ部材を表す。
【００２９】
透明保護層に使用される樹脂としては、アクリル樹脂、塩化ビニル・酢酸ビニル共重合体、ポリエステル樹脂、スチレンアクリル共重合体樹脂等が挙げられる。中でも、重量平均分子量（Ｍｗ）が１００，０００〜４００，０００であり、スチレンアクリル共重合体樹脂のスチレンモノマーとアクリル酸エステルモノマーとのモル比が９０：１０〜１０：９０であるスチレンアクリル共重合体樹脂が、基材との剥離性、被転写材への接着性、印画物の保護性能の点から好ましい。透明保護層には、必要に応じて、紫外線吸収剤、酸化防止剤、光安定化剤を加えてもよい。透明保護層を形成するための樹脂の好ましい塗布量は１．０〜４．０ｇ/ｍ２である。
【００３０】
さらに、易接着層を設けたのとは反対側の基材の面上に、基材を熱から保護し、滑り性を確保するため、シリコーン樹脂等からなる耐熱保護層を設けても良い。以上のようにして、本発明にかかる昇華型感熱転写リボンを作製することができる。
【００３１】
なお、説明の都合上、昇華型感熱転写リボンを面順次の構成のものについて説明したが、面順次以外の構成、たとえば線順次の構成を有するリボンやモノカラーリボンであってもよいことは言うまでもない。
【実施例】
【００３２】
[実施例１]
厚さ５μｍのポリエチレンテレフタレートフィルム（三菱ポリエステルフィルム製ダイヤＫ２００−５Ｆ、フィルム表面未処理）の一方の面上に真空蒸着法により、厚さ３ｎｍのＡｌ２Ｏ３からなる易接着層を形成した。なお、厚さは質量測定法により求めた。この易接着層上にグラビアコーターにて、下記組成のイエロー、マゼンタ、シアンおよび黒色の各インクを塗布量０．８ｇ/ｍ２で、また、透明保護層用インクを塗布量１．５ｇ/ｍ２で、それぞれ面順次に塗布し、乾燥させた。
（イエローインク）
イエロー分散染料                                          ５．５重量部
（Ｍａｃｒｏｌｅｘ  Ｙｅｌｌｏｗ  ６Ｇ、バイエル社製）    
ポリビニルブチラール樹脂（エスレックＢＸ−１、積水化学製）４．５重量部
メチルエチルケトン／トルエン（重量比１／１）            ９０．０重量部
計   １００．０重量部
（マゼンタインク）
イエロー分散染料の代わりにマゼンタ分散染料（Ｄｉｓｐｅｒｓｅ  Ｒｅｄ
６０）を使用した以外はイエローインクと同じである。
（シアンインク）
イエロー分散染料の代わりにシアン分散染料（Ｓｏｌｖｅｎｔ  Ｂｌｕｅ６３）を使用した以外はイエローインクと同じである。
（黒インク）
カーボンブラック（ＭＡ−８、三菱化学製）                １５．０重量部
ポリエステル樹脂                                        １５．０重量部
（ダイアクロンＥＲ１００２、三菱レイヨン製）
メチルエチルケトン                                      ３５．０重量部
トルエン                                                ３５．０重量部
計   １００．０重量部
（透明保護層用インク）
スチレン・アクリル共重合体樹脂（ハイマーＳＢ１０２、三洋化成工業製、
スチレン：アクリル＝５０：５０、Ｍｗ＝２９０，０００）      ３０重量部
メチルエチルケトン                                          ３５重量部
トルエン                                                    ３５重量部
計   １００．０重量部
【００３３】
さらに、易接着層を設けたのとは反対側のポリエチレンテレフタレートフィルム上に、シリコーン・ウレタン共重合体樹脂をグラビアコーターにて、塗布量０．５ｇ/ｍ２で塗布して耐熱保護層を形成した。このようにして、本発明にかかる昇華型感熱転写リボンを作製した。
【００３４】
[実施例２]
実施例１の易接着層の厚さを５ｎｍに変更した以外は実施例１と同様にして、昇華型感熱転写リボンを作製した。
【００３５】
[実施例３]
実施例１の易接着層の厚さを３５ｎｍに変更した以外は実施例１と同様にして、昇華型感熱転写リボンを作製した。
【００３６】
[実施例４]
実施例１の易接着層を、厚さ５ｎｍのＳｉＯに変更した以外は実施例１と同様にして、昇華型感熱転写リボンを作製した。
【００３７】
[実施例５]
実施例１の易接着層を、厚さ５ｎｍのＳｉＯ２に変更した以外は実施例１と同様にして、昇華型感熱転写リボンを作製した。
【００３８】
[比較例１]
実施例１の易接着層の厚さを１．５ｎｍに変更した以外は実施例１と同様にして、昇華型感熱転写リボンを作製した。
【００３９】
[比較例２]
実施例１の基材と易接着層を、一方の面上に塗布厚が０．０８μｍのポリウレタン系樹脂を事前にインラインコートさせて易接着層を作成してある、厚さ５μmのポリエチレンテレフタレートフィルムＫＭ ６５（東洋紡績製）に変更した以外は実施例１と同様にして、昇華型感熱転写リボンを作製した。
【００４０】
[評価方法]
（密着性評価）
上記各実施例および比較例で作製した昇華型感熱転写リボンの染料担持層に、日東電工製Ｎ.２９の１８ｍｍ幅粘着テープを貼り付け、ＬＩＴＲＡ ＣＯ，．ＬＴＤ製の剥離測定器ＬＣ４１０１−Ｇ６００を用いて、荷重２ｋｇ、剥離速度４．７ｃｍ／ｓｅｃの条件で剥離試験を行った。評価基準は以下のとおりとした。結果を表１および２に示す。
○：染料担持層の剥離なし
×：染料担持層の剥離あり
【００４１】
（高温条件下での保存性評価）
上記各実施例および比較例で作製した昇華型感熱転写リボンを、６０℃、相対湿度３０％で９６時間恒温室で保存し、さらに常温にて２４時間放置した後、キヤノン製のプリンターＣＰ−１００にセットして、このプリンター用受像シートにシアンのベタ印画および形成した印画面上に透明保護層の転写を行った。また、参照用として、上記高温条件下で保存していない昇華型感熱転写リボンも使用して同様に印画を行った。
【００４２】
高温条件下で保存した昇華型感熱転写リボンと高温条件下で保存していない昇華型感熱転写リボンを使用した場合の双方について、シアン最高濃度の濃度差（△Ｅ）をグレタグマクベス製の測定器ＲＤ−９１４を使用して測定した。色の濃度が低下すると色のバランスが崩れ画質劣化につながる。よって、濃度差が小さいと、高温で保存した場合でも画質の劣化が少ないことになり保存性が優れることになる。評価基準を以下のとおりとした。結果を表１および２に示す。
○：△Ｅが０．２未満
×：△Ｅが０．２以上
【００４３】
（感度の評価）
上記各実施例および比較例で作製した昇華型感熱転写リボンをキヤノン製のプリンターＣＰ−１００にセットして、このプリンター用受像シートにシアンのベタ印画および形成した印画面上に透明保護層の転写を行った。印画したシアンの最高濃度をグレタグマクベス製の測定器ＲＤ−９１４にて測定した。最高濃度が高いということは、昇華した染料の量が多いということであり、感度が高いことを示す。評価基準を以下のとおりとした。結果を表１および２に示す。
○：２．０以上
×：２．０未満
【００４４】
（易接着の透過率測定）
易接着層の透過率測定用として、上記各実施例と比較例において、ポリエチレンテレフタレートフィルム上に易接着層のみを形成した試料を作製し、易接着層の透過率をグレタグマクベス製の測定器ＴＤ−９０４にて測定した。ここで作製した昇華型感熱転写リボンは染料担持層、耐熱保護層等を有していないので、上記各実施例および比較例とは厳密には異なるが、便宜上、これらの易接着層のみを設けた試料も上記各実施例や比較例と同じ呼称とした。
【００４５】
易接着層の透過率が高いとセンサーマークの識別が容易となり、プリンターの誤作動のおそれがなくなる。評価基準を以下のとおりとした。結果を表１および２に示す。  ○：９９．８％以上
△：９９．６％以上９９．８％未満
×：９９．６％未満。プリンターの機種によっては誤作動のおそれあり
【００４６】
（印画物の光沢度評価）
感度の評価にて用いた上記各実施例および比較例の各印画物について、光沢度計（ＤＲ．ＬＡＮＧＥ製のＲｅｆｌｅｃｔｏ  ｍｅｔｅｒ）を使用して６０°照射の光沢度を測定した。評価基準を以下のとおりとした。結果を表１および２に示す。
○：光沢度９０％以上
×：光沢度９０％未満
【００４７】
【表１】
2006192605.tif 000003
【００４８】
【表２】
2006192605.tif 000004
【００４９】
（結果の考察）
透過率の結果において、実施例４と５が若干劣る結果が出ているが、これは易接着層の材料がそれぞれ、ＳｉＯとＳｉＯ２であるため、易接着層が若干黄味がかっているからである。
【００５０】
比較例１では易接着層の厚さが薄いため、密着性に劣る。また、比較例２では易接着層の材料を樹脂としたため、密着性が劣り、高温条件下で保存した後の画質も劣る。さらに、易接着層の厚さも従来のように厚く、無機物と比較して熱伝導性が劣るため、感度が鈍い結果となった。さらに、印画物の光沢性も劣る結果となった。
【図面の簡単な説明】
【００５１】
【図１】本発明の昇華型感熱転写リボンの一態様を示す断面図である。
【図２】本発明の昇華型感熱転写リボンの別の態様を示す断面図である。
【符号の説明】
【００５２】
１：基材
２：易接着層
Ｙ：イエローインクの染料担持層
Ｍ：マゼンタインクの染料担持層
Ｃ：シアンインクの染料担持層
ＯＰ：透明保護層
【図１】
2006192605.tif 000005
【図２】
2006192605.tif 000006